(57)【特許請求の範囲】
【請求項１】
分子構造中に少なくとも１つの水酸基またはポリエチレングリコール基を有するシリコーンモノマーの少なくとも１種以上とグリセロールモノ（メタ）アクリレートとを含む混合液の両面キャストモールドの中での硬化物であるシリコーンハイドロゲルソフトコンタクトレンズであって、重合後のレンズ形状材料に表面の水濡れ性を良化させるための後処理をしなくても湿潤性表面を有し、表面の水濡れ性を高めるための高分子量親水性ポリマーを含むことなく湿潤性表面を有するシリコーンハイドロゲルソフトコンタクトレンズ。
【請求項２】
分子構造中に少なくとも１つの水酸基またはポリエチレングリコール基を有するシリコーンモノマーが、下記一般式（Ｉ）で示される、請求項１に記載のシリコーンハイドロゲルソフトコンタクトレンズ。
【化１】
0005927014.tif 000023
［式中、Ｒ１、Ｒ２、Ｒ３およびＲ４はメチル基であって、ａは１〜３の整数を表し、ｎは０又は１を表し、ｍは０又は４〜１０を表わす。ただし、ｎが１であるときにはｍは０であって、ｎが０であるときにはｍは４〜１０である。式中のｘは下記式（Ｙ１）〜（Ｙ３）で表される置換基から選ばれた１つである。］
【化２】
0005927014.tif 000024
【請求項３】
分子構造中に少なくとも１つの水酸基またはポリエチレングリコール基を有するシリコーンモノマーが３０〜７０重量％であり、グリセロールモノ（メタ）アクリレートが１５〜６０重量％を含む重合溶液の重合物である請求項１又は２に記載のシリコーンハイドロゲルソフトコンタクトレンズ。
【請求項４】
（ａ）分子構造中に少なくとも１つの水酸基またはポリエチレングリコール基を有するシリコーンモノマーが３０〜７０重量％、
（ｂ）グリセロールモノ（メタ）アクリレートが１５〜６０重量％、
（ｃ）分子構造中に水酸基またはポリエチレングリコール基を含まないシリコーンモノマーが０〜２０重量％、
（ｄ）親水性モノマーが０〜５０重量％、
（ｅ）架橋性モノマーが０．１〜１重量％
を含む混合液の重合物である請求項１〜３のいずれか１項に記載のシリコーンハイドロゲルソフトコンタクトレンズ。
【請求項５】
分子構造中に水酸基またはポリエチレングリコール基を含まないシリコーンモノマー（ｃ）が、トリス（トリメチルシロキシ）−γ−メタクリロキシプロピルシラン、メタクリロイルオキシエチルコハク酸３−［トリス（トリメチルシロキシ）シリル］プロピルから選ばれる１種以上のモノマーである、請求項４に記載のシリコーンハイドロゲルソフトコンタクトレンズ。
【請求項６】
親水性モノマー（ｄ）が２−ヒドロキシエチルメタクリレート、Ｎ−ビニル−２−ピロリドン、メタクリル酸から選らばれる１種以上のモノマーである、請求項４又は５に記載のシリコーンハイドロゲルソフトコンタクトレンズ。
【請求項７】
両面キャストモールドの材質がポリプロピレンである請求項１〜６のいずれか１項に記載のシリコーンハイドロゲルソフトコンタクトレンズ。
【請求項８】
該ソフトコンタクトレンズの含水率が２０％以上、５０％未満である、請求項１〜７のいずれか１項に記載のシリコーンハイドロゲルソフトコンタクトレンズ。
【請求項９】
分子構造中に少なくとも１つの水酸基またはポリエチレングリコール基を有するシリコーンモノマーの少なくとも１種以上とグリセロールモノ（メタ）アクリレートとを混合することによって、混合液を調製する工程；
該混合液を両面キャストモールド型にキャストする工程；及び
該混合液を該両面キャストモールド型中で硬化させる工程
を含む、シリコーンハイドロゲルソフトコンタクトレンズの製造方法であって、該混合液は表面の水濡れ性を高めるための高分子量親水性ポリマーを含まず、重合後のレンズ形状材料に表面の水濡れ性を良化させるための後処理をしない、上記製造方法。
【発明の詳細な説明】
【技術分野】
【０００１】
本発明は湿潤性表面を有する含水性ソフトコンタクトレンズに関する。さらに詳しくは、分子構造中に少なくとも１つの水酸基またはポリエチレングリコール基を有するシリコーンモノマーの少なくとも１種以上とグリセロールモノ（メタ）アクリレートとを含む重合溶液を両面キャストモールドの中で硬化させることによって得られるシリコーンハイドロゲルであって、重合に用いる容器がポリプロピレンのように疎水性の樹脂材料であっても、重合後のレンズ形状材料に表面の水濡れ性を良化させるための後処理や、表面の水濡れ性を高めるための高分子量親水性ポリマーを含むことなく、透明性および湿潤性表面を有するシリコーンハイドロゲルに関する。
【背景技術】
【０００２】
コンタクトレンズを装用した場合には、大気からの酸素の供給量が低下し、その結果として角膜上皮細胞の分裂抑制や角膜肥厚につながることが臨床結果より指摘されている。そこで、より安全性の高いコンタクトレンズを供給するために、素材の酸素透過性の改良が試みられている。
【０００３】
含水性ソフトコンタクトレンズは、材料が柔らかいことから一般的に装用感の良いことが知られているが、その酸素透過性はレンズの含水率に起因するため、ハードコンタクトレンズよりも低い。そこで最近では、レンズ材料成分の一つとしてシリコーンモノマーやシロキサンマクロモノマーを含むシリコーンハイドロゲルが開発、製品化されている。またソフトコンタクトレンズの製造方法としては、均一な製品を大量に製造できることから、キャストモールド製法による製造方法が一般的である。
【０００４】
キャストモールド製法によるモールド型の材質としては、安価でかつ成形が容易であることからポリプロピレンがよく用いられている。しかしながら、ポリプロピレンは素材自体が疎水性であり、そのような材質をモールド型の容器として採用しシリコーンハイドロゲルを製造した場合には、重合容器と接する部分に疎水性のモノマーが配向してしまうため、重合後のレンズ表面は高い疎水性を示すようになる。
レンズ表面が疎水性を示すと、涙液中の脂質成分が付着しやすくなり、コンタクトレンズ装用中にレンズがくもる、または見えにくくなるなどの自覚症状が発生したり、付着した脂質成分の上にさらにタンパク質などが付着することにより眼疾患を誘発したりする可能性が生じる。
【０００５】
このようなことから、シリコーンハイドロゲルを用いるソフトコンタクトレンズの表面の疎水性を改善することを目的として、下記のように種々の方法が提案されている。
【０００６】
特許文献１には、活性ガスおよび／または不活性ガスを用いて低温プラズマ処理後に酸素雰囲気下に曝すことでレンズ材料表面にヒドロペルオキシドを形成させた共重合体を、１００℃以上の温度で親水性モノマー水溶液中に浸漬処理し、表面に親水性モノマーをグラフト重合することで、水濡れ性および耐摩耗性を改善する処理方法が開示されている。しかしながらこの方法では、共重合体の作製、低温プラズマ処理、親水性モノマー水溶液への浸漬、さらには１００℃以上の高温処理と、表面に親水性を付与するまでの工程が多く煩雑であり、量産化の方法としては好ましくない。
【０００７】
特許文献２には、レンズ材料成分中に内部湿潤剤として高分子量親水性ポリマーを含むシリコーンハイドロゲルが開示されている。この方法は、レンズ成分となる重合溶液中にポリビニルピロリドンのような高分子量親水性ポリマーを溶解させた後、その溶液を重合することでレンズ成分中に高分子量親水性ポリマーを含ませる方法である。この方法では表面をプラズマ処理やグラフト重合することなく親水性表面を付与することができる。ところで、一般的にコンタクトレンズ成分を重合した場合、重合後のレンズには未重合のモノマーやオリゴマーが残留する。このようなモノマーやオリゴマーが装用中にレンズから溶出した場合には眼への刺激を誘発する可能性があることから、重合後にアルコールやアルコール水溶液を用いてモノマーやオリゴマーの抽出を行うことが一般的である。このときの抽出に用いるアルコールの濃度は高いほど抽出効率が良く、短時間で多くの未重合モノマーやオリゴマーを除去することが出来る。しかしながら特許文献２の方法では、親水性を付与するための高分子量親水性ポリマーは、ポリマーの網目構造中に物理的に結合あるいは絡み合っているだけであり、アルコールや高濃度のアルコール水溶液を用いて長時間の抽出を行った場合には、未重合のモノマーやオリゴマーと共に高分子量親水性ポリマーもレンズから抽出されるため、抽出後に良好な親水性を維持することは困難となる。
【０００８】
特許文献３には、吸水率が０．０１〜０．１５重量％の範囲の樹脂を用いて成形した鋳型を用いてコンタクトレンズを製造する方法が開示されている。この方法は、従来キャストモールド製法の容器材料として使用されているポリプロピレンではなく、それよりも吸水性があり、かつ表面の水濡れ性に優れた樹脂をコンタクトレンズ製造用の鋳型として用い、重合中に鋳型表面に近い領域に親水性モノマーが配向することで、表面水濡れ性に優れたコンタクトレンズを製造する方法である。しかしながらこの方法では、樹脂の吸水率が高いことから鋳型材料の成形後の形状安定性に問題が発生したり、成形条件や樹脂の精度を得ることが難しく好ましくない。
【０００９】
特許文献４には、レンズ成分となるモノマー混合液中にＮ−ビニルピロリドンを２０〜６０重量％含むシリコーンハイドロゲルが開示されている。この方法はビニル基を有するＮ−ビニルピロリドンとアクリロイル基やメタアクリロイル基を有するその他レンズ成分との反応性の違いにより、レンズ中にポリビニルピロリドンのホモポリマー領域を形成し、特許文献２に記載の発明のように高分子量親水性ポリマーを用いることなく親水性表面を付与するものである。すなわち、アクリロイル基やメタアクリロイル基とは反応性の異なるＮ−ビニルピロリドンがホモポリマーに近い形でレンズの一部分となり、レンズ表面に親水性を付与する。しかしながらこの方法では、親水性を付与するためには２０〜６０重量％のＮ−ビニルピロリドンを用いなければならず、そのため得られるシリコーンハイドロゲルは５０％以上の含水率を有するものとなる。一般的にレンズの含水率が高くなるに従い、レンズ装用中にレンズ中から蒸発する水分の量は多くなり、その結果、装用者が乾燥感を感じる頻度は高くなる。従って、含水率の高いレンズほど乾燥による不快感を受けやすくなるので好ましくない。また、レンズ表面に露出するポリビニルピロリドンは触感としてヌルヌル感やベタツキ感があり、装用後のこすり洗いがしにくく、取り扱いが困難になる場合もあり好ましくない。
【００１０】
特許文献５には、５〜９５重量％の少なくとも１つのシリコーン含有モノマーと、５〜８０％の少なくとも１つの親水性モノマーから得られる、コンタクトレンズ製造に用いられる重合体が開示されている。ここで親水性モノマーとしてはグリセロールメタクリレートが例示されている。しかしながら、この発明で開示されているシリコーンモノマーは、分子構造中に少なくとも１つの水酸基またはポリエチレングリコール基を含まないモノマーおよびマクロモノマーである。また、親水性モノマーとしてグリセロールメタクリレートが開示されているものの、これは単にシリコーンモノマーおよびマクロモノマーと共重合可能なモノマーとして例示したに過ぎず、実施例でグリセロールメタクリレートを使用した材料は開示されていない。さらに明細書中には、グリセロールモノ（メタ）アクリレートを含む重合溶液をポリプロピレン製の鋳型に注入・重合することにより、何ら特別な後処理や高分子量親水性ポリマーを用いることなく、容易に表面水濡れ性に優れたシリコーンハイドロゲルを得ることが出来ることについては開示も示唆もされていない。しかも、分子構造中に少なくとも１つの水酸基またはポリエチレングリコール基を含まないモノマーとグリセロールメタクリレートの成分系では、グリセロールメタクリレートの高い親水性により均質なモノマー混合液を調製することができなかった（本願比較例８〜１０）。さらに明細書中段落［００２９］には、最も好ましい親水性モノマーとしてＮ，Ｎ−ジメチルアクリルアミド、２−ヒドロキシエチルメタクリレートおよびＮ−ビニル−２−ピロリドンの３種類のモノマーが記載されているが、親水性モノマーをこの３種類の中から選択し、その親水性モノマーとシリコーンモノマーとの混合液から得られるコンタクトレンズは白濁しコンタクトレンズとしてふさわしくないか、あるいはレンズ表面は撥水性を示し、湿潤性表面を有するものではなかった（本願比較例１〜５）。
【００１１】
特許文献６には、２，３−ジヒドロキプロピルメタクリレートとオルガノシロキサニルメタクリレートから得られるソフトコンタクトレンズが開示されている。しかしながら、２，３−ジヒドロキシプロピルメタクリレートと、分子構造中に水酸基あるいはポリエチレングリコール基を含まないシリコーンモノマーとの２成分系では均質なモノマー混合液を得ることは出来なかった（本願比較例８〜１０）。また特許文献６のすべての実施例で，グリシジルメタクリレートが添加されていることから、グリシジルメタクリレートも必須成分の一つであると思われるが、このグリシジルメタクリレートは眼刺激性が強く、コンタクトレンズの成分として用いるには生体安全性の面からも好ましくない。したがって、グリシジルメタクリレートをコンタクトレンズの成分として用いた場合には、重合後のポリマーを１００℃程度の温水で処理しグリシジル基を開環させる必要があるが、長時間の加熱によりポリマーが加水分解する可能性もあり好ましくない。さらに、特許文献６の実施例で採用されている製造方法はいずれもレースカット製法であり、キャストモールド法は開示されていないことから、キャストモールド法の問題点、すなわち、モールド型と接する部分に疎水性のモノマーが配向することで、重合後のレンズ表面は高い疎水性を示すという問題点も開示されていない。
【先行技術文献】
【特許文献】
【００１２】
【特許文献１】特開２００３−２１５５０９号公報
【特許文献２】特開２００５−５１３１７３号公報
【特許文献３】特開２００７−１６０７０６号公報
【特許文献４】特表２０１０−５１０５５０号公報
【特許文献５】特開平１１−２２８６４４号公報
【特許文献６】特開平３−１９６１１７号公報
【発明の概要】
【発明が解決しようとする課題】
【００１３】
本発明は、特別な鋳型樹脂材料を用いることなく、キャストモールド製法のモールド型の材料として一般的に用いられているポリプロピレンであっても、重合後のレンズ形状材料に表面の水濡れ性を良化させるための後処理を必要とせず、また表面の水濡れ性を高めるための高分子量親水性ポリマーを含むことなく、湿潤な表面を有するシリコーンハイドロゲルを提供することを目的とする。
【課題を解決するための手段】
【００１４】
本発明者は鋭意検討を重ねた結果、分子構造中に少なくとも１つの水酸基またはポリエチレングリコール基を有するシリコーンモノマーの少なくとも１種類のシリコーンモノマーとグリセロールモノ（メタ）アクリレートを含む重合溶液を重合することにより得られるシリコーンハイドロゲルが、上記の目的を達成できることを見いだし、本発明を完成するに至った。本発明の方法によれば、何ら特別な後処理や高分子量親水性ポリマーを用いることなく、しかも、従来一般的に用いられているポリプロピレンを鋳型材料として用いた場合においても、容易に湿潤性表面を有するシリコーンハイドロゲルを得ることが出来る。
【００１５】
すなわち、本発明は下記の通りである。
（１）分子構造中に少なくとも１つの水酸基またはポリエチレングリコール基を有するシリコーンモノマーの少なくとも１種以上とグリセロールモノ（メタ）アクリレートとを含む混合液を両面キャストモールドの中で硬化させることによって得られるシリコーンハイドロゲルソフトコンタクトレンズであって、重合後のレンズ形状材料に表面の水濡れ性を良化させるための後処理をしなくても湿潤性表面を有するシリコーンハイドロゲルソフトコンタクトレンズ。
（２）分子構造中に少なくとも１つの水酸基またはポリエチレングリコール基を有するシリコーンモノマーが、下記一般式（Ｉ）で示される、（１）に記載のシリコーンハイドロゲルソフトコンタクトレンズ。
【化１】
0005927014.tif 000002
［式中、Ｒ１、Ｒ２、Ｒ３およびＲ４はメチル基であって、ａは１〜３の整数を表し、ｎは０又は１を表し、ｍは０又は４〜１０を表わす。ただし、ｎが１であるときにはｍは０であって、ｎが０であるときにはｍは４〜１０である。式中のｘは下記式（Ｙ１）〜（Ｙ３）で表される置換基から選ばれた１つである。］
【化２】
0005927014.tif 000003
（３）分子構造中に少なくとも１つの水酸基またはポリエチレングリコール基を有するシリコーンモノマーが３０〜７０重量％であり、グリセロールモノ（メタ）アクリレートが１５〜６０重量％を含む重合溶液を重合することにより得られる（１）又は（２）に記載のシリコーンハイドロゲルソフトコンタクトレンズ。
（４）（ａ）分子構造中に少なくとも１つの水酸基またはポリエチレングリコール基を有するシリコーンモノマーが３０〜７０重量％、
（ｂ）グリセロールモノ（メタ）アクリレートが１５〜６０重量％、
（ｃ）分子構造中に水酸基またはポリエチレングリコール基を含まないシリコーンモノマーが０〜２０重量％、
（ｄ）親水性モノマーが０〜５０重量％、
（ｅ）架橋性モノマーが０．１〜１重量％
を含む混合液を重合することにより得られる（１）〜（３）のいずれか１つに記載のシリコーンハイドロゲルソフトコンタクトレンズ。
（５）分子構造中に水酸基またはポリエチレングリコール基を含まないシリコーンモノマー（ｃ）が、トリス（トリメチルシロキシ）−γ−メタクリロキシプロピルシラン、メタクリロイルオキシエチルコハク酸３−［トリス（トリメチルシロキシ）シリル］プロピルから選ばれる１種以上のモノマーである、（４）に記載のシリコーンハイドロゲルソフトコンタクトレンズ。
（６）親水性モノマー（ｄ）が２−ヒドロキシエチルメタクリレート、Ｎ−ビニル−２−ピロリドン、メタクリル酸から選らばれる１種以上のモノマーである、（４）又は（５）に記載のシリコーンハイドロゲルソフトコンタクトレンズ。
（７）両面キャストモールドの材質がポリプロピレンである（１）〜（６）のいずれか１つに記載のシリコーンハイドロゲルソフトコンタクトレンズ。
（８）該ソフトコンタクトレンズの含水率が２０％以上、５０％未満である、（１）〜（７）のいずれか１つに記載のシリコーンハイドロゲルソフトコンタクトレンズ。
（９）分子構造中に少なくとも１つの水酸基またはポリエチレングリコール基を有するシリコーンモノマーの少なくとも１種以上とグリセロールモノ（メタ）アクリレートとを混合することによって、混合液を調製する工程；
該混合液を両面キャストモールド型にキャストする工程；及び
該混合液を該両面キャストモールド型中で硬化させる工程
を含む、シリコーンハイドロゲルソフトコンタクトレンズの製造方法。
（１０）重合後のレンズ形状材料に表面の水濡れ性を良化させるための後処理をしない、（９）に記載の製造方法。
【発明の効果】
【００１６】
本発明によれば、ポリプロピレンのような疎水性材料の両面キャストモールド型を使用して硬化させることによって得られるシリコーンハイドロゲルであっても、重合後のレンズ形状材料に表面の水濡れ性を良化させるための後処理や、表面の水濡れ性を高めるための高分子量親水性ポリマーを含むことなく、透明性および湿潤性表面を有するシリコーンハイドロゲルを提供することができる。
【図面の簡単な説明】
【００１７】
【図１】図１は合成例１で得られた化合物の１Ｈ−ＮＭＲスペクトルである。
【図２】図２は合成例１で得られた化合物のＭＡＬＤＩ−ＴＯＦ  ＭＳスペクトルである。
【図３】図３は合成例２で得られた化合物のＩＲスペクトルである。
【発明を実施するための形態】
【００１８】
本発明で使用するシリコーンモノマーは、分子構造中に少なくとも１つの水酸基又はポリエチレングリコール基を有していれば、特に限定されないが、下記一般式（Ｉ）で表されるものが好ましい。
【化３】
0005927014.tif 000004
［式中、Ｒ１、Ｒ２、Ｒ３およびＲ４はメチル基であって、ａは１〜３の整数を表し、ｎは０又は１を表し、ｍは０又は４〜１０を表わす。ただし、ｎが１であるときにはｍは０であって、ｎが０であるときにはｍは４〜１０（繰り返し平均値としての値）である。式中のｘは下記式（Ｙ１）〜（Ｙ３）で表される置換基から選ばれた１つである。］
【化４】
0005927014.tif 000005
【００１９】
本発明の含水性ソフトコンタクトレンズを得るためには、分子構造中に少なくとも１つの水酸基又はポリエチレングリコール基を有するシリコーンモノマーとグリセロールモノ（メタ）アクリレートが必須成分となる。グリセロールモノ（メタ）アクリレートは分子構造中に２個の水酸基を有し、極めて親水性の高いモノマーである。従って、均質なモノマー混合液を得るためには、相手となるシリコーンモノマーの分子構造としては、水酸基やポリエチレングリコール基などの親水性ユニットを有するものであることが必要である。
【００２０】
このような構造のシリコーンモノマーは公知化合物であり、例えば、特開昭５５−１５１１０号公報、特開昭６３−１６３８１１号公報、特開平４−３３２７６０号公報、特開２０００−１９１６６７号公報、特開２００１−３２３０２４号公報および米国特許４，３９５，４９６号公報などでコンタクトレンズの材料の一つとして開示されている。しかしながら、特開昭５５−１５１１０号公報、特開昭６３−１６３８１１号公報、特開平４−３３２７６０号公報、米国特許４，３９５，４９６号公報などに開示されている材料はハードコンタクトレンズであり、シリコーンハイドロゲルではない。また、特開２０００−１９１６６７号公報および特開２００１−３２３０２４号公報に記載されている材料はシリコーンハイドロゲルであり、共重合可能なモノマーとしてグリセロールモノ（メタ）アクリレートあるいはグリセロールモノ（メタ）アクリレートの別名称である２，３−ジヒドロキシプロピル（メタ）アクリレートが例示されている（例えば、特開２０００−１９１６６７号公報の段落番号［００２９］、特開２００１−３２３０２４号公報の段落番号［００３４］）が、これらの記述は単にシリコーンモノマーと共重合可能なモノマーとして例示しただけであり、実施例ではグリセロールモノ（メタ）アクリレートおよび２，３−ジヒドロキシプロピル（メタ）アクリレートは用いられていない。
【００２１】
本願発明で使用されるシリコーンモノマーは、下記Ａ１〜Ａ８構造のモノマーであることが特に好ましい。なお、本願明細書においてポリエチレングリコール基とは、エチレングリコールの繰り返し数（平均値）が４〜１０の範囲にあるものをいう。
【化５−１】
0005927014.tif 000006
【化５−２】
0005927014.tif 000007
式Ａ３〜Ａ８においては、ｍは４〜１０である。シリコーンモノマーの分子構造中にポリエチレングリコール基を導入する方法の一例としては以下が挙げられる。すなわち、テトラエチレングリコール、ペンタエチレングリコール、ヘキサエチレングリコール、ヘプタエチレングリコール、オクタエチレングリコール、ノナエチレングリコール、デカエチレングリコールなどのエチレングリコールの片末端をアリル化した後、ヒドロシリル化反応によりトリス（トリメチルシロキシ）シリル基、やメチルビス（トリメチルシロキシ）シリル基と反応させる。次に、片末端の水酸基にメタクリロイル基を有する化合物（例えば、メタクリルクロライド、２−イソシアナトエチルメタクリレート、２−メタクリロイルオキシエトキシエチルイソシアネートなど）を反応させて目的のシリコーンモノマーを得る方法である。このとき、ポリエチレングリコールの繰り返し単位が４以上のグリコールを単品で入手することは困難であるので、複数の繰り返し数を有するグリコールが混在しているのが一般的である。本発明に用いるＡ３〜Ａ８のモノマーについては、ｍの値が分布を有しその平均値が約４〜約１０であるものであっても良いし、シリコーンモノマーの合成を行う際に、前駆体となるグリコール類をカラム分取などにより単一繰り返し数（例えば、ｎが６のときにその他の数（例えば５や７）は含まない）にした上で合成に用いることで、グリコールの繰り返し数の分布がないものにしても良い。得られるレンズの機械的強度や水濡れ性をはじめとする種々の物性値のばらつきを少なくするためには、ポリエチレングリコールの繰り返し数は分布がなく、単一ユニット構造である方が好ましい。
【００２２】
ｍの繰り返し数が４以上の場合は、グリセロールモノ（メタ）アクリレートとの相溶性に優れ、均質なモノマー混合液を得ることができ、ｍが１０以下であれば、分子構造が長くなりすぎずレンズの機械的強度が低下を防ぎ、表面の水濡れ性を維持できるので好ましい。
本明細書において「平均値」とは、シリコーンモノマー構造中のポリエチレングリコール基の繰り返し数が分布を有している場合に適用され、出発原料となる前駆体あるいは最終構造物を１Ｈ−ＮＭＲ分析し、エチレンオキサイドユニットのピーク積分強度比を用いて算出した繰り返し数のことをいう。
本発明のコンタクトレンズにおいて、シリコーンモノマーの含有量は、３０〜７０重量％であることが好ましい。シリコーンモノマーの含有量を３０重量％以上とすることで、この材料から調製されるコンタクトレンズに十分な酸素透過性を付与することが可能となり、７０重量％以下とすることで素材に適度な含水率を付与することが出来、さらに柔軟性に富んだレンズを得ることが出来る。シリコーンモノマーの含有量は、より好ましくは４０〜７０重量％であり、４０〜６５重量％であることがさらに好ましい。本発明においてシリコーンモノマーとは、分子構造中のケイ素原子の数が４以下であって分子量が１０００未満のものであるか、ポリエチレングリコール基の繰り返し数に分布がある場合には、ゲルパーミエーションクロマトグラフィーによる測定で、ポリスチレン換算で数平均分子量を算出したときに１０００未満であるもののことをいう。
【００２３】
本発明では、シロキサンマクロモノマー、フッ素含有シロキサンマクロモノマーを用いた場合には分子量が大きいことから、またフッ素含有モノマーを用いた場合には、フッ素原子が強い撥水性を示すことから、疎水性部分がポリプロピレン製のモールド型表面、すなわちレンズ表面に配向しやすくなり、レンズ表面は強い撥水性を示す場合がある。したがって、本発明では、シロキサンマクロモノマー、フッ素含有シロキサンマクロモノマーおよびフッ素含有モノマーは原材料の成分として用いない方が好ましい。なお、本発明においてマクロモノマーとは、ゲルパーミエーションクロマトグラフィーによる測定で、ポリスチレン換算で数平均分子量を算出したときに１０００以上ものをいい、具体例としては、特開２００１−３１１９１７号公報、特開２００１−１８３５０２号公報、特表平１１−５０２９４９号公報記載のマクロモノマーが挙げられる。またフッ素含有モノマーとは分子構造中のフッ素原子の数が１以上であって、分子量が１０００未満であるもののことをいい、具体例としては、２，２，２−トリフルオロエチルメタクリレート、１，１，１，３，３，３−ヘキサフルオロイソプロピルメタクリレート、パーフルオロオクチルエチルオキシプロピレンメタクリレートなどが挙げられる。
【００２４】
本発明のソフトコンタクトレンズにおいて、第２の必須成分としてグリセロールモノ（メタ）アクリレートが用いられる。グリセロールモノ（メタ）アクリレートをレンズ成分として用いることで、何ら特別な後処理や高分子量親水性ポリマーを用いることなく、しかも、従来コンタクトレンズのモールド材料として一般的に用いられているポリプロピレンを鋳型材料として用いた場合においても、容易に湿潤性表面を有するシリコーンハイドロゲルを得ることが出来る。このような特異的な効果を発揮するのは、グリセロールモノ（メタ）アクリレートの分子構造中に２つの水酸基を有することが寄与しているのだと推察される。すなわち、レンズが乾燥状態ではレンズ表面には疎水性の高いシリコーン構造が配向し高い撥水性を示すが、一旦、レンズ表面が水で覆われた（濡れた）場合には、シリコーンハイドロゲルの高い分子運動性に起因してグリセロールモノ（メタ）アクリレート構造が表面に配向することで水分子を強く保持し、その結果、湿潤性表面を形成および維持できるのだと考えられる。従って、本発明のソフトコンタクトレンズは、乾燥状態では高い撥水性（高い接触角）を示すが、一旦、表面が水に濡れた場合には、表面が一様に水の膜で覆われ、その状態が長時間維持される。従って、ソフトコンタクトレンズ用洗浄液でこすり洗いをした後、蒸留水やソフトコンタクトレンズ用すすぎ液ですすいだ後に、レンズ表面が一様に水の膜で覆われ、水中での気泡法による接触角測定では低い接触角を示す。
【００２５】
しかしながらこのような性質は、分子構造中に２つ以上の水酸基を持つものであれば全て同様な効果を発揮するものではない。例えば、容易に入手可能な化合物として２−メタクリロイルオキシエチルアシッドホスフェート（下記式Ｂ１）やＮ−［トリス（ヒドロキシメチル）メチル］アクリルアミド（下記式Ｂ２）が挙げられるが、２−メタクリロイルオキシエチルアシッドホスフェートを用いても表面の水濡れ性は改善されず、レンズが黄色く着色し、さらにはレンズが脆くコンタクトレンズとして使用できるものではない（本願比較例６参照）。また、Ｎ−［トリス（ヒドロキシメチル）メチル］アクリルアミドを用いた場合には、他のモノマーと溶解せず、均質なモノマー混合液を得ることができない（本願比較例７参照）。従って、本発明においては、グリセロールモノ（メタ）アクリレートの使用が重要な意味を持つ。
【００２６】
【化６】
0005927014.tif 000008
【００２７】
必須成分となるグリセロールモノ（メタ）アクリレートには、下記式（Ｃ１）や（Ｃ２）のような構造異性体が存在する。本発明では、構造異性体の混合物を用いても良いし、いずれか一方の構造のみからなるものを用いても良い。
【００２８】
【化７】
0005927014.tif 000009
（式中、Ｒ５は水素原子あるいはメチル基である）
なお、本明細書において「（メタ）アクリレート」は、アクリレートとメタクリレートの両方を意味する。
【００２９】
本発明のコンタクトレンズにおいて、グリセロールモノ（メタ）アクリレートの含有量は１５〜６０重量％であることが好ましい。グリセロールモノ（メタ）アクリレートの含有量を１５重量％以上とすることで、何ら特別な後処理や高分子量親水性ポリマーを用いることなく、しかも、従来一般的に用いられているポリプロピレンを鋳型材料として用いた場合においても、容易に湿潤性表面を有するシリコーンハイドロゲルを得ることが可能となり、６０重量％以下とすることでレンズの機械的強度が低下することを防ぐことが出来る。グリセロールモノ（メタ）アクリレートの含有量は、より好ましくは２０〜５０重量％である。
【００３０】
なお本発明において「何ら特別な後処理」とは、プラズマ処理、グラフト処理、塩基処理、酸処理などのコンタクトレンズの表面の水濡れ性を向上させる方法のことをいう。また湿潤性表面とは、ソフトコンタクトレンズ用洗浄液でコンタクトレンズの両面を擦り洗いし、蒸留水やソフトコンタクトレンズ用すすぎ液ですすぎ洗いした後でも、コンタクトレンズ表面が一様に水の膜で覆われていることをいう。
【００３１】
本発明の含水性ソフトコンタクトレンズには、上記２つの成分の他に、酸素透過性を向上させるために分子構造中に水酸基またはポリエチレングリコール基を含まないシリコーンモノマーや含水率を調整するための親水性モノマー、さらには機械的強度や耐久性を付与させるための架橋性モノマーを成分として含むことが出来る。
【００３２】
分子構造中に水酸基またはポリエチレングリコール基を含まないシリコーンモノマーとしては、例えば、トリス（トリメチルシロキシ）−γ−メタクリロキシプロピルシラン、メタクリロイルオキシエチルコハク酸３−［トリス（トリメチルシロキシ）シリル］プロピル、メタクリルアミドプロピルビス（トリメチルシロキシ）メチルシラン、Ｏ−メタクリルオキシエトキシ−Ｎ−［ビス（トリメチルシロキシ）メチルシリル］プロピルカルバメート、メタクリルオキシメチルビス（トリメチルシロキシ）メチルシラン、３−メタクリルオキシプロピルビス（トリメチルシロキシ）メチルシラン、メタクリルオキシメチルトリス（トリメチルシロキシ）シラン、メタクリルオキシプロピルビス（トリメチルシロキシ）シラノールなどの１種以上のモノマーが挙げられ、０〜２０重量％の範囲で用いることが出来る。これらシリコーンモノマーの含有量を２０重量％以下とすることで、モノマー混合液が白濁することなく、均質なモノマー混合溶液を調製することが出来、さらにはレンズ表面の撥水性を防ぐことができる。
【００３３】
含水率を調整するための親水性モノマーとしては、２−ヒドロキシエチルメタクリレート、Ｎ−ビニル−２−ピロリドン、メタクリル酸などから選らばれる１種以上のモノマーが挙げられ、０〜５０重量％の範囲で用いることが出来る。これら親水性モノマーの含有量を５０％以下とすることで、適度な含水率をレンズに付与することが出来る。親水性モノマーの含有量は、より好ましくは０〜４５重量％であり、さらに好ましくは０〜４０重量％である。
【００３４】
機械的強度や耐久性を付与させるための架橋性モノマーとしては、例えば、エチレングリコールジ（メタ）アクリレート、トリエチレングリコールジ（メタ）アクリレート、テトラエチレングリコールジ（メタ）アクリレート、アリルメタクリレート、ビニルメタクリレート、ジアリルマレエート、トリアリルイソシアヌレートなどから選ばれる１種以上のモノマーが挙げられる。これらの架橋性モノマー成分の含有量は、共重合体成分の合計量に対し０．１〜１重量％であることが好ましい。架橋性モノマーの使用量が０．１重量％以上で機械的強度と耐久性の付与が認められ、また１重量％以下とすることで、得られるソフトコンタクトレンズが脆くなることを防止することが出来る。架橋性モノマーの含有量は、より好ましくは０．２〜０．８重量％である。
【００３５】
さらに本発明の含水性ソフトコンタクトレンズは、得られるソフトコンタクトレンズに紫外線吸収能を付与したり、視認性向上を目的として着色したりするために共重合成分として、例えば、重合性紫外線吸収剤や重合性色素などを含有することができる。前記重合性紫外線吸収剤の具体例としては、５−クロロ−２−［２−ヒドロキシ−５−（β−メタクリロイルオキシエチルカルバモイルオキシエチル）］フェニル−２Ｈ−ベンゾトリアゾ−ル、２−［２−ヒドロキシ−５−（β−メタクリロイルオキシエチルカルバモイルオキシエチル）］フェニル−２Ｈ−ベンゾトリアゾ−ル、５−クロロ−２−［２−ヒドロキシ−４−（ｐ−ビニルベンジルオキシ−２−ヒドロキシプロピルオキシ）］フェニル−２Ｈ−ベンゾトリアゾ−ル、４−メタクリルオキシ−２−ヒドロキシベンゾフェノン、２−（２’−ヒドロキシ−５’−メタクリルオキシエチルフェニル）−２Ｈ−ベンゾトリアゾールなどが挙げられる。前記重合性色素の具体例としては、１，４−ビス（４−ビニルベンジルアミノ）アントラキノン、１−ｐ−ヒドロキシベンジルアミノ−４−ｐ−ビニルベンジルアミノアントラキノン、１−アニリノ−４−メタクリロイルアミノアントラキノン、１，４−ビス［４−（２−メタクリルオキシエチル）フェニルアミノ］−９，１０−アントラキノンなどが挙げられる。
【００３６】
本発明からなる含水性ソフトコンタクトレンズを着色する場合、これらの色素を用いずに建て染め浴に漬け、染料のロイコ体をレンズ全体に十分に含浸させた後、酸化浴に漬けてロイコ体を酸化体に変えて定着させる建て染め法を用いることができる。その他に着色剤として、AlcianBlue8GXやAlcianGreen2GXなどのフタロシアニン色素を本発明のコンタクトレンズ材料に含有させることもできる。前記重合性紫外線吸収剤および重合性色素の含有量は、この材料から作製されるレンズの厚さに影響されるため、共重合成分の５重量％以下、特に好ましくは０．０２〜３重量％であることが適当である。使用量を５重量％以下とすることで、得られるコンタクトレンズの機械的強度を低下するのを防止でき、かつ生体に直接接触するコンタクトレンズの安全性の面からも好ましい。
【００３７】
本発明の含水性ソフトコンタクトレンズの製造に際しては、まず、上記モノマーを含む混合液に重合開始剤を添加して十分に撹拌し、均質なモノマーの混合液にする。ここで用いられる重合開始剤としては、ラウロイルパーオキサイド、クメンハイドロパーオキサイド、ベンゾイルパーオキサイドなどの過酸化物や２，２’−アゾビス（２，４−ジメチルバレロニトリル）、２，２’−アゾビス（イソブチロニトリル）、また光重合法を採用する場合には、ベンゾインメチルエーテル、１−ヒドロキシシクロヘキシルフェニルケトン、２，２−ジメトキシ−２−フェニルアセトフェノン、２−ヒドロキシ−２−ジメトキシ−１−フェニルプロパン−１−オン、フェニルビス（２，４，６−トリメチルベンゾイル）ホスフィンオキサイド、２，４，６−トリメチルベンゾイル−ジフェニル−ホスフィンオキサイドなどを用いることができる。重合開始剤の量は重合温度や光の照射波長や照射強度により種々選択されるが、０．１〜１重量％が好ましい。
【００３８】
さらに重合は、適当な希釈剤の存在下または非存在下で行うことができる。適当な希釈剤は、使用するモノマー成分を均質に溶解するものであればいかなるものでもよく、例えば、アルコール（例えば、エタノール、ｎ−ヘキサノール、オクタノール、１，３−プロパンジオール、１，４−ブタンジオール）、ジメチルスルホキシドのような双極性非プロトン溶媒、などがあげられる。希釈剤を用いた場合には、モノマー混合液の粘性が低下することに起因してモールド型への注入が容易になり、また重合時に重合熱を効果的に除去し、得られたレンズの機械的強度が向上したり、レンズの弾性率を低下させるなどの効果が期待できる。
【００３９】
上記モノマー混合液は、コンタクトレンズ形状を有するコンタクトレンズ製造用モールド型に注入した後、重合される。このモールド型は凸面と凹面の曲率をもつ合わせ型であり、金属、樹脂などの材質からなるものである。但し、重合時の剥離性がよく、耐溶剤性、耐熱性に優れた材質であることが好ましい。樹脂製のモールド型は、所望のレンズデザインに必要な形状を有するモールド型を容易に製造できるため好ましい。これら樹脂材料としては、成形収縮が低く、金属からの面転写性がよく、寸法精度および耐溶剤性に優れるものの中から選択することが好ましく、価格や容易に入手できることなどからポリプロピレンが好ましい。但し、ポリプロピレンのみに限定されるものではなく、例えば、ポリエチレン、ポリエチレンテレフタレート、ポリメチルペンテン、ポリサルフォン、ポリフェニレンサルファイド、環状オレフィン共重合体、エチレンビニルアルコール共重合物などを用いても良い。
【００４０】
モノマー混合液の注入に際しては、成形直後のモールド型を使用しても良いし、モールド型の曲率を安定させるために１０〜４０時間程度ストックしておいたものを用いてもよい。またモールド型を用いる前には十分に減圧して型表面の水分や酸素等の反応に影響を及ぼす物質を除去し、窒素又はアルゴンなどの不活性ガスでパージした後に、モノマー混合液をモールド型に注入しても良い。さらに、モノマー混合液を注入する際には、あらかじめモノマー混合液を窒素又はアルゴン等の不活性ガスでバブリングすることでモノマー混合液中に溶存する酸素を除去してから使用しても良いし、溶存酸素を除去することなく用いても良い。
【００４１】
重合方法としては、前記光重合開始剤を配合して、紫外線や可視光線などを照射する光重合法を挙げることができる。光重合法を適用する場合には、配合した光重合開始剤の特性により照射する光の波長は適宜選択され、例えば、２００〜２８０ｎｍ域および３５０ｎｍに強いピークを持つランプ、３５０〜４００ｎｍ域を強調したランプ、４２０ｎｍ域を中心に４００〜４２５ｎｍ域を強調したランプ、４００〜４５０ｎｍ域を強調したランプ等を使用することができる。また光の照射強度は、照射強度を測定する機器の受光部面積により値は異なるが、例えば、フュージョンＵＶシステムズ・ジャパン（株）社製のＵＶ  Ｐｏｗｅｒ  ＭＡＰを用いて測定したときに、約１０〜６０ｍＷ／ｃｍ２の照射強度で約１〜３０分の範囲で重合することが好ましい。またこのときの雰囲気は大気中であっても良いが、得られるコンタクトレンズの重合率を向上させることを目的として、窒素又はアルゴン等の不活性ガス雰囲気で重合することも可能である。また重合に際しては、例えば、段階的あるいは連続的に２０〜１２０℃の温度範囲で昇温し、３０分〜２４時間で重合を完結させるような、熱重合による方法も適用することができる。このとき重合炉内の環境は大気圧条件下であっても良いし、窒素またはアルゴン等の不活性ガスの雰囲気とし、加圧条件下で重合しても良い。加圧条件下で重合する場合、炉内の圧力は０．５〜３ ｋｇｆ／ｃｍ２  の圧力範囲であることが好ましい。さらに、前記光重合により１〜３０分の範囲で重合した後、続いて、モールド型を熱重合で使用する重合炉へ移した後、段階的あるいは連続的に２０〜１２０℃の温度範囲で昇温し３０分〜２４時間加熱するか、あるいはあらかじめ一定温度（９０〜１２０℃）に設定された重合炉内で１０〜６０分加熱し、光重合と熱重合の両方を用いるような重合方法を採用しても良い。
【００４２】
重合後にモールド型から取り出したレンズ形状ポリマーは、溶媒（例えば、メタノール、エタノール、イソプロパノール、メタノール水溶液、エタノール水溶液など）で未重合モノマーやオリゴマーを抽出して、除去することができる。引き続き、生理食塩水またはソフトコンタクトレンズ用保存液等に浸漬することにより含水させ、目的の含水性ソフトコンタクトレンズを得ることができる。
【００４３】
本発明の含水性ソフトコンタクトレンズの含水率は２０％以上、５０％未満であることが好ましい。含水率が２０％未満ではレンズに適度な柔軟性を付与することができず、また５０％以上ではレンズからの水分蒸発速度が高くなり、その結果として装用時の乾燥感を感じやすくなる傾向にあるため好ましくない。レンズの含水率は、より好ましくは２０〜４５％である。
【実施例】
【００４４】
以下、実施例により本発明をさらに詳しく説明するが、本発明はこれらの実施例に限定されるものではない。
【００４５】
［使用成分］
以下の実施例で用いられている化学物質の名称と略語を示す。
【００４６】
（ａ）分子構造中に少なくとも１つの水酸基またはポリエチレングリコール基を有するシリコーンモノマー
４Ｓｉ−６ＰＥＧ：合成例１で得られたシリコーンモノマー
３Ｓｉ−９ＰＥＧ：合成例２で得られたシリコーンモノマー
３Ｓｉ−ＧＭＡ：メタクリルオキシ−２−ヒドロキシプロポキシプロピルビス（トリメチルシロキシ）メチルシラン
【００４７】
（ｂ）グリセロールモノ（メタ）アクリレート
ＧｌｙＭＡ：グリセロールモノメタクリレート
【００４８】
（ｃ）分子構造中に水酸基またはポリエチレングリコール基を含まないシリコーンモノマー
ＭＴＳ：メタクリロイルオキシエチルコハク酸３−［トリス（トリメチルシロキシ）シリル］プロピル
ＴＲＩＳ：トリス（トリメチルシロキシ）−γ−メタクリロキシプロピルシラン
ＴＲＩＳ−ＶＣ：トリス（トリメチルシロキシ）シリルプロピルビニルカルバメート
【００４９】
（ｄ）親水性モノマー
ＨＥＭＡ：２−ヒドロキシエチルメタクリレート
ＮＶＰ：Ｎ−ビニル−２−ピロリドン
ＭＡＡ：メタクリル酸
ＤＭＡＡ：Ｎ，Ｎ−ジメチルアクリルアミド
【００５０】
（ｅ）架橋性モノマー
ＥＤＭＡ：エチレングリコールジメタクリレート
ＤＡＭ：ジアリルマレエート
ＶＭＡ：ビニルメタクリレート
【００５１】
（ｆ）その他モノマー
Ｐ−１Ｍ：２−メタクリロイルオキシエチルアシッドホスフェート
ＴＲＩＳ−ＡＡ：Ｎ−［トリス（ヒドロキシメチル）メチル］アクリルアミド
【００５２】
（ｇ）重合開始剤
ＡＩＢＭ：２，２’−アゾビス（イソブチロニトリル）
ＢＡＰＯ：フェニルビス（２，４，６−トリメチルベンゾイル）ホスフィンオキサイド
【００５３】
合成例１
ＰＥＧ部分の繰り返し数が６のみであるシリコーンモノマーの合成
市販のヘキサエチレングリコールを購入し、カラム精製によりＰＥＧ部分の繰り返し数が６のもののみとした。次に、ヘキサエチレングリコールの片末端のみをトリチルクロリドを用いて保護した（反応式１）。もう一方の片末端はアリルクロライドを用いてアリル化した後（反応式２）、白金触媒を用いたヒドロシリル化反応によりトリス（トリメチルシロキシ）シランを付与した（反応式３）。最後に、トリチル基を脱保護することでエチレンオキサイドの繰り返し数が６のみであるシロキサン化合物（下記式Ｄ１）を得た。
【化８】
0005927014.tif 000010
【化９】
0005927014.tif 000011
【化１０】
0005927014.tif 000012
【００５４】
この化合物の１Ｈ−ＮＭＲスペクトルを図１に、ＭＡＬＤＩ−ＴＯＦ  ＭＳスペクトルを図２に示す。１Ｈ−ＮＭＲスペクトルより、エチレンオキサイドユニット（３．６ｐｐｍ）、トリス（トリメチルシロキシ）プロピルシラン構造（３．４ｐｐｍ、１．６ｐｐｍ、０．４ｐｐｍ、０．１ｐｐｍ）に由来するピークが検出された。また、ＭＡＬＤＩ−ＴＯＦ  ＭＳスペクトルより、ｍ／ｚ ６４１に構造に由来するイオン［Ｍ＋Ｎａ］＋ が検出され、その他のユニット数（例えば５や７）のイオンは検出されなかったことから、得られた化合物はエチレンオキサイドの繰り返し数が６のみであることが確認された。
【００５５】
【化１１】
0005927014.tif 000013
【００５６】
ＮＭＲの測定条件は下記の通りである。
観測周波数：１Ｈ；６００ＭＨｚ
測定溶媒：ＣＤＣｌ３
測定温度：室温
化学シフト基準：測定溶媒（１Ｈ：７．２５ｐｐｍ）
【００５７】
ＭＡＬＤＩ−ＴＯＦ  ＭＳの測定条件は下記の通りである。
レーザー光源：Ｎ２レーザー（波長：３３７ｎｍ）
測定モード：リフレクターモード、ポジティブイオンモード
測定質量範囲（ｍ／ｚ）：２０〜３０００
積算回数：５００回
イオン化試薬：トリフルオロ酢酸ナトリウム（ＴＨＦ溶液）
【００５８】
次に、このＤ１で示されるシロキサン化合物と、メタクリロイルクロリドを用いて、触媒として１，８−ジアザビシクロ［５．４．０］−７−ウンデセンを用い、ｎ−ヘキサン溶媒中で反応させた。反応後の溶液はガラス繊維濾紙で濾過した後、メタノール、続いて飽和塩化ナトリウム水溶液を用いて洗浄した後、カラム精製、さらには溶媒を留去することで、下記式Ｄ２のシリコーンモノマー（以下、４Ｓｉ−６ＰＥＧ）を得た。
【化１２】
0005927014.tif 000014
合成例２
ＰＥＧ部分の繰り返し数の平均値が９であるシリコーンモノマーの合成
エチレンオキサイドの繰り返し数が１〜１７であって、ＰＥＧ部分の繰り返し数の平均値が９である３−［ヒドロキシ（ポリエチレンオキシ）プロピル］ヘプタメチルトリシロキサンを出発原料に用いた。この化合物を触媒（ジブチルスズジラウレート）の存在下で、２−イソシアナトエチルメタクリレートと塩化メチレン溶媒中で反応させた。反応はＩＲスペクトルにおけるイソシアネートの吸収帯が消失するまで行い、反応終了後濾過および溶媒を留去することで下記式Ｄ３のシリコーンモノマー（以下、３Ｓｉ−９ＰＥＧ）を得た。この化合物のＩＲスペクトルを図３に示す。また、ゲルパーミエーションクロマトグラフィーにより分子量測定を行った結果、数平均分子量は９０７（ポリスチレン換算）であった。
【００５９】
【化１３】
0005927014.tif 000015
【００６０】
ゲルパーミエーションクロマトグラフィーの測定条件は下記の通りです。
カラム：Ｓｈｏｄｅｘ  ＫＦ−４０２．５ＨＱ  ２本
溶離液：ＴＨＦ
流  量：０．３ｍＬ／ｍｉｎ
検出器：ＲＩ
カラム温度：４０℃
【００６１】
実施例１
容量２０ｍＬの褐色のガラス瓶に合成例１で得られた４Ｓｉ−６ＰＥＧを１０ｇ（５０重量％）、ＧｌｙＭＡを１０ｇ（５０重量％）、架橋性モノマーとしてＥＤＭＡを０．０６ｇ（４Ｓｉ−６ＰＥＧとＧｌｙＭＡの合計量に対して０．３重量％）、重合開始剤としてＢＡＰＯを０．１２ｇ（４Ｓｉ−６ＰＥＧとＧｌｙＭＡの合計量に対して０．６重量％）を計り取り、室温で約１６時間撹拌した。このモノマー混合液をポリプロピレン製のコンタクトレンズ作製用の両面キャストモールド型、および厚さの異なるポリエチレンテレフタレートシートをスペーサーとしてポリプロピレン板で挟むことにより作製したセルに注入し、ＵＶ硬化装置（フュージョンＵＶシステムズ・ジャパン（株））のＶバルブを用いて、３９５〜４４５ｎｍの波長域の照射強度が３０ｍＷ／ｃｍ２の光を１０分間照射した。引き続き、あらかじめ１１０℃に設定した熱風循環式乾燥機に入れ、６０分加熱することで重合を完結させた。
【００６２】
重合後のレンズ形状および平板形状の重合物は型から取り出し、５０ｖｏｌ％エタノール水溶液に４時間浸漬した後、蒸留水、さらにはソフトコンタクトレンズ用すすぎ液（ＨＯＹＡ（株）社製  商品名：ピュアソークＳ）で置換しソフトコンタクトレンズおよび平板形状重合物を得た。得られたソフトコンタクトレンズおよび平板形状重合物を用いて、以下の評価および測定を行った。結果を表１に示す。得られたソフトコンタクトレンズは、高い透明性と湿潤性表面を有するものであった。
【００６３】
［モノマー混合液の性状］
重合前のモノマー混合液の一部を透明なガラス瓶に入れ、目視で以下の評価基準に従い評価した。
評価基準
○：モノマー混合液は溶解し均質である
×：モノマー混合液は白濁するか二層に分離し溶解しない
【００６４】
［ソフトコンタクトレンズの透明性評価］
ソフトコンタクトレンズの透明性を、目視で以下の評価基準に従い評価した。
評価基準
○：レンズは透明である
×：レンズは白濁あるいは黄色に着色している
【００６５】
［湿潤性］
ソフトコンタクトレンズの両面をソフトコンタクトレンズ用洗浄液（ＨＯＹＡ（株）社製  商品名：ピュアクリーナーＳ）でこすり洗いし、その後、蒸留水で十分にすすいだ。すすぎ後のソフトコンタクトレンズをピンセットでつまみ、コンタクトレンズ表面の水濡れ性を目視で以下の評価基準に従い評価した。
評価基準
○：レンズの表面は一様に水の膜で覆われている
×：レンズ表面は撥水性を示し、水の膜で覆われている部分はほとんどない
【００６６】
［含水率］
２３℃で平衡膨潤に達したソフトコンタクトレンズの含水状態の重量（Ｗｗ）、および真空乾燥機で７０℃、４時間以上乾燥させた乾燥状態の重量（Ｗｄ）を測定し、次式により含水率を算出した。
含水率（％）＝（Ｗｗ−Ｗｄ）／Ｗｗ×１００
【００６７】
［酸素透過係数］
厚さの異なる平板形状の重合物を角膜上皮用トレパン・パンチ（φ１１ｍｍ）で打ち抜き、ツクバリカセイキ（株）社製の電極法フィルム酸素透過率測定器により、３５℃の生理食塩液中にて酸素透過係数を測定した。なお、酸素透過係数の単位は（ｃｍ２／ｓｅｃ）・（ｍＬＯ２／ｍＬ×ｍｍＨｇ）であり、表中の酸素透過係数は、本来の酸素透過係数に１０１１を乗じた値である。
【００６８】
［接触角測定（液滴法、気泡法）］
ソフトコンタクトレンズ表面の水濡れ性を接触角測定により評価した。ソフトコンタクトレンズ表面の水分を拭き取った後、保持台にレンズを貼り付け、蒸留水を用いた液滴法により接触角を測定した。測定には協和界面科学（株）社製の接触角計を用い、液滴の大きさはシリンジで約１．５ｍｍとした。
また、ソフトコンタクトレンズを保持台に貼り付け、その保持台ごと２５℃の蒸留水中に浸漬し、シリンジを用いて約１．７μＬの気泡をソフトコンタクトレンズ表面に付着させ、蒸留水中におけるソフトコンタクトレンズと気泡とのなす角を測定した。いずれの測定方法においても、値が小さい方が水濡れ性に優れることを表す。
【００６９】
実施例２〜１０
ソフトコンタクトレンズのモノマー組成を表１に示す組成に変更した以外は、実施例１と同様の方法で作製した。得られたソフトコンタクトレンズは、高い透明性と湿潤性表面を有するものであった。
【００７０】
実施例１１〜１２
ソフトコンタクトレンズのモノマー組成を表１に示す組成に変更しモノマー混合液を得た。このモノマー混合液をポリプロピレン製のコンタクトレンズ作製用の両面キャストモールド型、および厚さの異なるポリエチレンテレフタレートシートをスペーサーとしてポリプロピレン板で挟むことにより作製したセルに注入し、あらかじめ１１０℃に設定した熱風循環式乾燥機に入れ６０分加熱することで重合を完結させた。
重合後のレンズ形状および平板形状の重合物を５０ｖｏｌ％エタノール水溶液に４時間浸漬した後、蒸留水、さらにはソフトコンタクトレンズ用すすぎ液（ＨＯＹＡ（株）社製  商品名：ピュアソークＳ）で置換しソフトコンタクトレンズおよび平板形状重合物を得た。得られたソフトコンタクトレンズおよび平板形状重合物を用いて評価および測定を行った。結果を表１に示す。得られたソフトコンタクトレンズは、高い透明性と湿潤性表面を有するものであった。
【００７１】
実施例１３〜１６
ソフトコンタクトレンズのモノマー組成を表１に示す組成に変更しモノマー混合液を得た。このモノマー混合液をポリプロピレン製のコンタクトレンズ作製用の両面キャストモールド型、および厚さの異なるポリエチレンテレフタレートシートをスペーサーとしてポリプロピレン板で挟むことにより作製したセルに注入し、ＵＶ硬化装置（フュージョンＵＶシステムズ・ジャパン（株））のＶバルブを用いて、３９５〜４４５ｎｍの波長域の照射強度が３０ｍＷ／ｃｍ２の光を５分間照射した。引き続き、あらかじめ１１０℃に設定した熱風循環式乾燥機に入れ３０分加熱することで重合を完結させた。
重合後のレンズ形状および平板形状の重合物を５０ｖｏｌ％エタノール水溶液に４時間浸漬した後、蒸留水、さらにはソフトコンタクトレンズ用すすぎ液（ＨＯＹＡ（株）社製  商品名：ピュアソークＳ）で置換しソフトコンタクトレンズおよび平板形状重合物を得た。得られたソフトコンタクトレンズおよび平板形状重合物を用いて評価および測定を行った。結果を表１に示す。得られたソフトコンタクトレンズは、高い透明性と湿潤性表面を有するものであった。
【００７２】
比較例１〜５（ＧｌｙＭＡを構成成分として含まない系）
ソフトコンタクトレンズのモノマー組成を表２に示す組成で調製しモノマー混合液を得た。このモノマー混合液をポリプロピレン製のコンタクトレンズ作製用の両面キャストモールド型、および厚さの異なるポリエチレンテレフタレートシートをスペーサーとしてポリプロピレン板で挟むことにより作製したセルに注入し、あらかじめ１１０℃に設定した熱風循環式乾燥機に入れ６０分加熱することで重合を完結させた。重合後のレンズ形状および平板形状の重合物を５０ｖｏｌ％エタノール水溶液に４時間浸漬した後、蒸留水、さらにはソフトコンタクトレンズ用すすぎ液（ＨＯＹＡ（株）社製  商品名：ピュアソークＳ）で置換しソフトコンタクトレンズおよび平板形状重合物を得た。得られたソフトコンタクトレンズおよび平板形状重合物を用いて評価および測定を行った。結果を表２に示す。比較例１〜３のコンタクトレンズは、こすり洗い洗浄後において撥水性を示し、コンタクトレンズ表面が水の膜で覆われている部分はほとんどなかった。次に、比較例４および５のコンタクトレンズは、５０ｖｏｌ％エタノール溶液に浸漬した後、ソフトコンタクトレンズ用すすぎ液で置換したところレンズは白濁しコンタクトレンズとして使用できるものではなかった。
【００７３】
比較例６（分子構造中に２個以上の水酸基を有するモノマーとして、２−メタクリロイルオキシエチルアシッドフォスフェートを用いた系）
コンタクトレンズの成分として２−メタクリロイルオキシエチルアシッドフォスフェート（下記式Ｅ１）を用いて、表２に示すモノマー混合液を調製した。このモノマー混合液をポリプロピレン製のコンタクトレンズ作製用の両面キャストモールド型に注入し、あらかじめ１１０℃に設定した熱風循環式乾燥機に入れ６０分加熱することで重合を完結させた。重合後のレンズ形状および平板形状の重合物を５０ｖｏｌ％エタノール水溶液に４時間浸漬した後、蒸留水、さらにはソフトコンタクトレンズ用すすぎ液（ＨＯＹＡ（株）社製  商品名：ピュアソークＳ）で置換しソフトコンタクトレンズおよび平板形状重合物を得た。結果を表２に示す。得られたソフトコンタクトレンズは黄色に着色し、しかもこすり洗い洗浄後において撥水性を示し、コンタクトレンズ表面が水の膜で覆われている部分はほとんどなかった。
【化１４】
0005927014.tif 000016
【００７４】
比較例７（分子構造中に２個以上の水酸基を有するモノマーとして、Ｎ−［トリス（ヒドロキシメチル）メチル］アクリルアミドを用いた系）
コンタクトレンズの成分としてＮ−［トリス（ヒドロキシメチル）メチル］アクリルアミド（下記式Ｅ２）を用いて、表２に示すモノマー混合液を調製したが、Ｎ−［トリス（ヒドロキシメチル）メチル］アクリルアミドが全く溶解しなかった。
【化１５】
0005927014.tif 000017
比較例８（分子構造中に水酸基またはポリエチレングリコール基を含まないシリコーンモノマーを用いた場合）
コンタクトレンズの成分として、メタクリロイルオキシエチルコハク酸３−［トリス（トリメチルシロキシ）シリル］プロピル（下記式Ｅ３）を用いて、表２に示すモノマー混合液を調製したが、溶液は二層分離し、グリセロールメタクリレートとの均質なモノマー混合液を得ることは出来なかった。
【化１６】
0005927014.tif 000018
【００７５】
比較例９（分子構造中に水酸基またはポリエチレングリコール基を含まないシリコーンモノマーを用いた場合）
コンタクトレンズの成分として、トリス（トリメチルシロキシ）−γ−メタクリロキシプロピルシラン（下記式Ｅ４）を用いて、表２に示すモノマー混合液を調製したが、溶液は二層分離し、グリセロールメタクリレートとの均質なモノマー混合液を得ることは出来なかった。
【化１】
0005927014.tif 000019
比較例１０（分子構造中に水酸基またはポリエチレングリコール基を含まないシリコーンモノマーを用いた場合）
コンタクトレンズの成分として、  トリス（トリメチルシロキシ）シリルプロピルビニルカルバメート（下記式Ｅ５）を用いて、表２に示すモノマー混合液を調製したが、溶液は二層分離し、グリセロールメタクリレートとの均質なモノマー混合液を得ることは出来なかった。
【化２】
0005927014.tif 000020
【表１】
0005927014.tif 000021
【表２】
0005927014.tif 000022
【図１】
0005927014.tif 000025
【図２】
0005927014.tif 000026
【図３】
0005927014.tif 000027